МОДИФИЦИРОВАННАЯ ЦЕЛЛЮЛОЗА ИЗ ХИМИЧЕСКОГО КРАФТ-ВОЛОКНА И СПОСОБЫ ЕГО ИЗГОТОВЛЕНИЯ И ИСПОЛЬЗОВАНИЯ

ИЗМЕНЕННАЯ ФОРМУЛА ИЗОБРЕТЕНИЯ
1. Способ получения крафт-целлюлозы, включающий:
переваривание и кислородную делигнификацию целлюлозы мягких пород дерева до числа Каппа от 6 до 14;
отбеливание целлюлозы с использованием многостадийного процесса отбеливания;
и окисления крафт-целлюлозы во время осуществления одной стадии многостадийного процесса отбеливания с использованием перекиси и катализатора, в кислой среде, где многостадийный процесс отбеливания включает, по меньшей мере, одну стадию отбеливания, следующую после стадии окисления.
2. Способ по п. 1, в котором катализатор выбирают, по меньшей мере, из одного катализатора: меди или железа.
3. Способ по п.1 или п.2, в котором перекись представляет собой перекись водорода.
4. Способ по п.3, в котором катализатором является железо.
5. Способ по п.4, в котором значение pH на стадии окисления находится в диапазоне от около 2 до около 6.
6. Способ по п.5, в котором катализатор выбирают, по меньшей мере, из одного катализатора: сульфата железа, дихлорида железа, железоаммиачных квасцов, хлорида железа, железоаммониевых квасцов или двойной соли лимоннокислого железа и лимоннокислого аммония.
7. Способ по п.п.6, в котором катализатором является железо и его добавляют в количестве в диапазоне от около 25 до около 250 ч/млн (ppm), в расчете на сухую массу крафт-целлюлозы.
8. Способ по п.3, в котором перекись добавляют в количестве от около 0,1% до около 4,0% в расчете на сухую массу крафт-целлюлозы.
9. Способ по п. 6, в котором значение pH на стадии окисления находится в диапазоне от около 2 до около 5; тем, что катализатор добавляют в количестве в диапазоне от около 25 до около 250 ч/млн (ppm) железа, в расчете на сухую массу крафт-целлюлозы, при концентрации в диапазоне от около 1% до около 15%; и в котором перекисью является перекись водорода и ее добавляют в виде раствора при концентрации от около 1% до около 50% и в количестве в диапазоне от около 0,1% до около 1,5%, в расчете на сухую массу крафт-целлюлозы.
10. Способ по любому из п.п.1-2 или 4-9, в котором число Каппа после переваривания и окислительной делигнификации целлюлозы мягких пород составляет от 6 до 8.
11. Способ по п.3, в котором число Каппа после переваривания и окислительной делигнификации целлюлозы мягких пород составляет от 6 до 8.
12. Способ по п. 1, в котором нет щелочной стадии отбеливания, следующей за двумя стадиями окисления.
13. Способ по п. 1, в котором целлюлозу дополнительно гидролизуют с помощью кислотной или щелочной обработки после отбеливания.
14. Способ по п. 1, в котором целлюлозу затем превращают в микрокристаллическую целлюлозу после отбеливания.
15. Способ по п. 1, в котором целлюлозу затем превращают в эфир целлюлозы путем этерификации после отбеливания.
16. Способ по п. 15, в котором эфир целлюлозы выбирают из карбоксиметилцеллюлозы, метилцеллюлозы и гидроксипропилцеллюлозы.
17. Способ по п. 1, в котором целлюлозу затем превращают в эфир целлюлозу путем этерификации после отбеливания.
По доверенности